УЛЬТРАЛЁГКИЙ МИНЕРАЛЬНЫЙ ПЕНОМАТЕРИАЛ

1. Способ получения минерального пеноматериала, включающий следующие стадии:
(i) раздельного приготовления цементного раствора и водной пены, причём цементный раствор включает воду (W) и портландцемент (C);
(ii) контактирования цементного раствора с водной пеной для получения суспензии вспененного цемента;
(iii) добавление источника соли магния до, во время или после стадии (ii);
2
4
3
2
(iv) отливки суспензии вспененного цемента и выдержки его для схватывания, причём минеральный пеноматериал по существу не включает частиц диаметром D50 <2 мкм, характеризующийся тем, что хлорид магния (MgCl), в частности в форме раствора хлорида магния, и/или сульфат магния (MgSO), в частности в форме раствора сульфата магния, и/или нитрата магния (Mg(NO)), в частности в форме раствора нитрата магния, используют в качестве указанного источника соли магния.
2
2
2
2. Способ по п. 1, характеризующийся тем, что хлорид магния добавляют в таком количестве, что водная пена содержит 0,1 – 2,0% масс. сухого MgCl в водной пене, более предпочтительно 0,1 - 1% масс. сухого MgCl в водной пене, более предпочтительно 0,2 - 0,7% масс. сухого MgCl, причём массовые проценты выражены относительно массы воды в водной пене.
3. Способ по п. 1 или 2, характеризующийся тем, что D50 пузырьков водной пены, полученных на стадии (i), менее или равен 400 мкм.
4. Способ по любому из пп. 1-3, характеризующийся тем, что стадия (ii) включает введение цементного раствора и водной пены в статический смеситель для получения суспензии вспененного цемента.
5. Способ по любому из пп. 1-4, характеризующийся тем, что на стадии (i) используют соотношение W/C (соотношение масс./масс.) 0,28 - 0,35.
6. Способ по любому из пп. 1-5, характеризующийся тем, что портландцемент представляет собой цемент типа CEM I, CEM II, CEM III, CEM IV или CEM V.
2
2
7. Способ по любому из пп. 1-6, характеризующийся тем, что портландцемент имеет удельную поверхность (Блейн) 3000 - 10000 см/г, предпочтительно 3500 - 6000 см/г.
8. Способ по любому из пп. 1-7, характеризующийся тем, что цементный раствор включает добавку, снижающую водопотребность, в частности, пластификатор или суперпластификатор.
9. Способ по любому из пп. 1-8, характеризующийся тем, что суспензия вспененного цемента включает, по меньшей мере, один дополнительный минеральный компонент, в частности дополнительный цементный материал, причём минеральный компонент предпочтительно выбирают из карбоната кальция, диоксида кремния, измельчённого стекла, сплошных или полых стеклянных шариков, стеклянных гранул, порошка вспененного стекла, аэрогелей диоксида кремния, кварцевой пыли, гранулированного доменного шлака, измельчённых осадочных кварцевых песков, золы-уноса или пуццолановых материалов или их смесей.
4
3
2
10. Применение источника соли магния, в частности хлорида магния, в частности в виде раствора хлорида магния, и/или сульфат магния (MgSO), в частности в форме раствора сульфата магния, и/или нитрата магния (Mg(NO)), в частности в форме раствора нитрата магния, используемых в качестве указанного источника соли магния, для повышения механической стабильности и/или уменьшения разрушения суспензии вспененного цемента, причем указанная суспензия вспененного цемента предпочтительно получена
(i) раздельным приготовлением цементного раствора и водной пены, причём цементный раствор включает воду (W) и портландцемент (C);
(ii) контактированием цементного раствора с водной пеной для получения суспензии вспененного цемента;
(iii) добавлением источника соли магния до, во время или после стадии (ii).
2
2
2
11. Применение по п. 10, характеризующееся тем, что хлорид магния добавляют в таком количестве, чтобы водная пена содержала 0,1 - 2,0% масс. сухого MgCl водной пены, более предпочтительно 0,1 - 1% масс. сухого MgCl, более предпочтительно 0,2 - 0,7% масс. сухого MgCl, причём массовые проценты выражены относительно массы воды в водной пене.